(57)【要約】  パルプおよび２つの添加剤から作製された組成物が、本明細書に開示される。開示される組成物で作製された物品（例えば、食品または薬剤容器）が、さらに開示される。【選択図】図３
2021509692.tif 000002
【特許請求の範囲】
【請求項１】
組成物であって、
（ｉ）第１のパルプと、
（ｉｉ）アクリラートまたはその任意の誘導体と、
（ｉｉｉ）フルオロポリマーまたはその任意の誘導体と、
（ｉｖ）水と、を含み、
前記アクリラートまたはその任意の誘導体および前記フルオロポリマーまたはその任意の誘導体が、前記組成物中に乾燥パルプ１００ｇ当たり０．５：２（ｗ／ｗ）〜２：２０（ｗ／ｗ）の範囲の比率で存在する、組成物。
【請求項２】
前記水が、前記組成物中に０．１〜３重量％、または少なくとも８０重量％の量で存在する、請求項１に記載の組成物。
【請求項３】
前記第１のパルプが、１７〜２３μｍの幅の中央値によって特徴付けられる１つ以上の繊維を含む、請求項１または２のいずれか一項に記載の組成物。
【請求項４】
前記第１のパルプが、サトウキビバガスまたはわらパルプを含む、請求項１〜３のいずれか一項に記載の組成物。
【請求項５】
第２のパルプをさらに含む、請求項１〜４のいずれか一項に記載の組成物。
【請求項６】
前記第２のパルプが、前記第１のパルプとは異なり、木材パルプ、紙、再生紙、板紙、またはこれらの任意の組み合わせからなる群から選択される材料を含む、請求項５に記載の組成物。
【請求項７】
前記第１のパルプおよび前記第２のパルプが、それぞれ７０：３０〜９５：５の重量比で存在する、請求項５または６のいずれか一項に記載の組成物。
【請求項８】
前記重量比が、８５：１５〜９５：５である、請求項７に記載の組成物。
【請求項９】
前記アクリラートの前記誘導体が、ｎ−アルキルアクリラートを含む、請求項１〜８のいずれか一項に記載の組成物。
【請求項１０】
前記アルキルが、ブチルである、請求項９に記載の組成物。
【請求項１１】
前記フルオロポリマーの前記誘導体が、ペルフルオロアルキルアクリル酸コポリマーである、請求項１〜１０のいずれか一項に記載の組成物。
【請求項１２】
前記サトウキビバガスが、少なくとも９５重量％のセルロースを含む、請求項４〜１１のいずれか一項に記載の組成物。
【請求項１３】
前記フルオロポリマーが、前記組成物中に乾燥パルプ１００ｇ当たり０．０１５〜０．０７５％の量で存在する、請求項１〜１２のいずれか一項に記載の組成物。
【請求項１４】
前記アクリラートが、前記組成物中に乾燥パルプ１００ｇ当たり０．１〜０．５％の量で存在する、請求項１〜１３のいずれか一項に記載の組成物。
【請求項１５】
２００℃よりも高い熱分解温度によって特徴付けられる、請求項１〜１４のいずれか一項に記載の組成物。
【請求項１６】
３００℃〜４００℃の熱分解温度によって特徴付けられる、請求項１〜１５のいずれか一項に記載の組成物。
【請求項１７】
前記組成物が、コブ試験で測定した場合、２５℃で１０分間、最大で０．２グラム／平方メートル（ｇｓｍ）の吸水量を有する、請求項１〜１６のいずれか一項に記載の組成物。
【請求項１８】
前記組成物が、コブ試験で測定した場合、１８０℃で２０分間、最大３０ｇｓｍの吸油量を有する、請求項１〜１７のいずれか一項に記載の組成物。
【請求項１９】
前記組成物が、分解可能、堆肥化可能、またはそれらの両方である、請求項１〜１８のいずれか一項に記載の組成物。
【請求項２０】
請求項１〜１９のいずれか一項に記載の組成物を含む物品。
【請求項２１】
食品または薬剤の入れ物である、請求項２０に記載の物品。
【請求項２２】
１５ＭＰａ〜３５ＭＰａの引張強度を有する、請求項２０または２１に記載の物品。
【請求項２３】
１．５％〜５％の極限伸びを有する、請求項２０〜２２のいずれか一項に記載の物品。
【請求項２４】
１，０００〜１，８００ＭＰａのヤング率を有する、請求項２０〜２３のいずれか一項に記載の物品。
【請求項２５】
前記引張強度、前記極限伸び、または前記ヤング率が、前記物品に付着した水分、水、または油によって実質的に影響を受けない、請求項２４に記載の物品。
【請求項２６】
組成物に耐水性または耐油性を付与するためのプロセスであって、
（ｉ）第１のパルプと、
（ｉｉ）アクリラートまたはその任意の誘導体と、
（ｉｉｉ）フルオロポリマーまたはその任意の誘導体と、
（ｉｖ）水と、を混合することを含み、
前記アクリラートまたはその任意の誘導体および前記フルオロポリマーまたはその任意の誘導体が、前記組成物中で乾燥パルプ１００ｇ当たり０．５：２（ｗ／ｗ）〜２：２０（ｗ／ｗ）の範囲の比率で混合され、それにより前記組成物に耐水性または耐油性を付与する、プロセス。
【請求項２７】
前記水が、前記組成物中に０．１〜３重量％、または少なくとも８０重量％の量で存在する、請求項２６に記載のプロセス。
【請求項２８】
前記第１のパルプが、１つ以上の繊維を含み、前記１つ以上の繊維が、１７〜２３μｍの幅の中央値によって特徴付けられる、請求項２６または２７に記載のプロセス。
【請求項２９】
前記第１のパルプが、サトウキビバガスまたはわらパルプを含む、請求項２６〜２８のいずれか一項に記載のプロセス。
【請求項３０】
前記組成物が、第２のパルプをさらに含む、請求項２６〜２９のいずれか一項に記載のプロセス。
【請求項３１】
前記第２のパルプが、前記第１のパルプとは異なり、木材パルプ、紙、再生紙、板紙、またはこれらの任意の組み合わせからなる群から選択される材料を含む、請求項３０に記載のプロセス。
【請求項３２】
前記第１のパルプおよび前記第２のパルプが、前記組成物中にそれぞれ７０：３０〜９５：５の重量比で存在する、請求項３０または３１に記載のプロセス。
【請求項３３】
前記重量比が、８５：１５〜９５：５である、請求項３２に記載のプロセス。
【請求項３４】
前記アクリラートの前記誘導体が、ｎ−アルキルアクリラートを含む、請求項２６〜３３のいずれか一項に記載のプロセス。
【請求項３５】
前記アルキルが、ブチルである、請求項３４に記載のプロセス。
【請求項３６】
前記フルオロポリマーの前記誘導体が、ペルフルオロアルキルアクリル酸コポリマーである、請求項２６〜３５のいずれか一項に記載のプロセス。
【請求項３７】
前記サトウキビバガスが、少なくとも９５重量％のセルロースを含む、請求項２９〜３６のいずれか一項に記載のプロセス。
【請求項３８】
前記フルオロポリマーが、前記組成物中に乾燥パルプ１００ｇ当たり０．０１５〜０．０７５％の量で存在する、請求項２６〜３７のいずれか一項に記載のプロセス。
【請求項３９】
前記アクリラートが、前記組成物中に乾燥パルプ１００ｇ当たり０．１〜０．５％の量で存在する、請求項２６〜３８のいずれか一項に記載のプロセス。
【請求項４０】
前記組成物が、２００℃より高い熱分解温度によって特徴付けられる、請求項２６〜３９のいずれか一項に記載のプロセス。
【請求項４１】
前記組成物が、３００℃〜４００℃の熱分解温度によって特徴付けられる、請求項２６〜４０のいずれか一項に記載のプロセス。
【請求項４２】
前記組成物が、コブ試験で測定した場合、２５℃で１０分間、最大０．２グラム／平方メートル（ｇｓｍ）の吸水量を有する、請求項２６〜４１のいずれか一項に記載のプロセス。
【請求項４３】
前記組成物が、コブ試験で測定した場合、１８０℃で２０分間、最大３０ｇｓｍの吸油量を有する、請求項２６〜４２のいずれか一項に記載のプロセス。
【請求項４４】
前記組成物が、分解可能、堆肥化可能、またはそれらの両方である、請求項２６〜４３のいずれか一項に記載のプロセス。
【発明の詳細な説明】
【技術分野】
【０００１】
関連出願の相互参照
本出願は、２０１７年１２月２６日に出願された米国仮特許出願第６２／６１０，３２１号の優先権の利益を主張し、その内容は参照によりそれらの全体が本明細書に組み込まれる。
【０００２】
本発明は、そのいくつかの実施形態では、パルプを含む組成物、ならびに、例えば水、油および耐熱性物品におけるその使用に関する。
【背景技術】
【０００３】
現代社会は慌ただしく、一日中いつでも軽食に対する多くの需要がある。忙しい市民は、素早く食べられる食事の選択肢を求めている。電子レンジやターボシェフなどで加熱することができる、素早く持ち運び可能な（ＯＴＧ）食品へのニーズが存在する。
【０００４】
また、室温を超える温度でいくつかの食品を摂取することが望ましい。これは、調理済みの食物が摂取されている場合に多い。理想的には、消費者は、調理された直後のまだ温かいうちに食物を食べたい。持ち運び可能な食品は、通常、摂取される直前に、電子レンジ内、コンロ上、熱風オーブン内、または他の既知の加熱方法で加熱される。同様に、多くの例の市販の冷蔵および冷凍食品が市場に存在し、これらも摂取の直前に加熱される。
【０００５】
パスタ、麺、米、ピザ、スープ、サンドイッチ、トルティーヤチップス、即席オートミール、シリアル、グリッツ、およびポテトフライなどの持ち運び可能な食品は、通常、コンビニエンスストアまたは食料品店から個別の１人用または複数人用のパッケージで消費者に販売される。食品は、通常、電子レンジで使用不可のパッケージに包装されている。
【０００６】
したがって、食品は、電子レンジで使用可能／加熱可能な容器に移し、摂取前に加熱する必要がある。
【０００７】
現在、加熱は、別個のサセプタまたは加熱用のさらなるパッケージ容器を追加することによって達成される。いくつかの食品パッケージは、電子レンジで使用可能／加熱可能な容器を、容器全体の個別のピースとして提供する。
【発明の概要】
【０００８】
本発明は、そのいくつかの実施形態では、耐水性、耐油性および耐熱性であるパルプを含む組成物を対象とする。本発明はさらに、開示された組成物を調製するためのプロセスを対象とする。
【０００９】
１つの態様によれば、第１のパルプ、アクリラートまたはその任意の誘導体、フルオロポリマーまたはその任意の誘導体、および水を含む組成物が提供され、アクリラートまたはその任意の誘導体およびフルオロポリマーまたはその任意の誘導体は、組成物中に乾燥パルプ１００ｇ当たり０．５：２（ｗ／ｗ）〜２：２０（ｗ／ｗ）の範囲の比率で存在する。
【００１０】
いくつかの実施形態では、水は、組成物中に０．１〜３重量％、または少なくとも８０重量％の量で存在する。
【００１１】
いくつかの実施形態では、第１のパルプは、１７〜２３μｍの幅の中央値によって特徴付けられる１つ以上の繊維を含む。
【００１２】
いくつかの実施形態では、第１のパルプはサトウキビバガスまたはわらパルプを含む。
【００１３】
いくつかの実施形態では、組成物は第２のパルプをさらに含む。
【００１４】
いくつかの実施形態では、第２のパルプは、第１のパルプとは異なり、木材パルプ、紙、再生紙、板紙、またはこれらの任意の組み合わせからなる群から選択される材料を含む。
【００１５】
いくつかの実施形態では、第１のパルプおよび第２のパルプは、それぞれ７０：３０〜９５：５の重量比で存在する。いくつかの実施形態では、第１のパルプと第２のパルプとの重量比が、８５：１５〜９５：５である。
【００１６】
いくつかの実施形態では、アクリラートの誘導体は、ｎ−アルキルアクリラートを含む。
【００１７】
いくつかの実施形態では、アルキルはブチルである。
【００１８】
いくつかの実施形態では、フルオロポリマーの誘導体は、ペルフルオロアルキルアクリル酸コポリマーである。
【００１９】
いくつかの実施形態では、サトウキビバガスは、少なくとも９５重量％のセルロースを含む。
【００２０】
いくつかの実施形態では、フルオロポリマーは、組成物中に乾燥パルプ１００ｇ当たり０．０１５〜０．０７５％の量で存在する。
【００２１】
いくつかの実施形態では、アクリラートは、組成物中に乾燥パルプ１００ｇ当たり０．１〜０．５％の量で存在する。
【００２２】
いくつかの実施形態では、組成物は、２００℃より高い熱分解温度によって特徴付けられる。
【００２３】
いくつかの実施形態では、組成物は、３００℃〜４００℃の熱分解温度によって特徴付けられる。
【００２４】
いくつかの実施形態では、組成物は、コブ試験で測定した場合、２５℃で１０分間、最大で０．２グラム／平方メートル（ｇｓｍ）の吸水量を有する。
【００２５】
いくつかの実施形態では、組成物は、コブ試験で測定した場合、１８０℃で２０分間、最大で３０ｇｓｍの吸油量を有する。
【００２６】
いくつかの実施形態では、組成物は分解可能、堆肥化可能、またはそれらの両方である。
【００２７】
いくつかの実施形態では、開示された組成物を含む物品が提供される。
【００２８】
いくつかの実施形態では、物品は、食物または薬剤の容器である。
【００２９】
いくつかの実施形態では、物品は、１５ＭＰａ〜３５ＭＰａの引張強度を有する。
【００３０】
いくつかの実施形態では、物品は、１．５％〜５％の極限伸びを有する。
【００３１】
いくつかの実施形態では、物品は、１，０００〜１，８００ＭＰａのヤング率を有する。
【００３２】
いくつかの実施形態では、物品の引張強度、極限伸び、またはヤング率は、その上に付着した水分、水、または油によって実質的に影響を受けない。
【００３３】
別の態様によれば、第１のパルプと、アクリラートまたはその任意の誘導体と、フルオロポリマーまたはその任意の誘導体と、水と、を混合することを含む組成物に耐水性または耐油性を付与するためのプロセスが提供され、アクリラートまたはその任意の誘導体およびフルオロポリマーまたはその任意の誘導体は、乾燥パルプ１００グラム当たり０．５：２（ｗ／ｗ）〜２：２０（ｗ／ｗ）の範囲の比率で組成物に混合され、それにより組成物に耐水性または耐油性を付与する。
【００３４】
他に定義されない限り、本明細書で使用されるすべての技術用語および／または科学用語は、本発明が属する技術分野の当業者によって一般に理解される同じ意味を有する。本明細書に記載されているものと同様または同等の方法および材料を本発明の実施形態の実施または試験に使用することができるが、例示的な方法および／または材料を以下に説明する。矛盾する場合は、定義を含む特許明細書が優先される。さらに、材料、方法、および例は、単なる例示であり、必ずしも限定することを意図するものではない。
【００３５】
本発明のさらなる実施形態および適用可能性の全範囲は、以下に与えられる詳細な説明から明らかになるであろう。しかしながら、本発明の趣旨および範囲内の様々な変更および修正が、この詳細な説明から当業者に明らかになるので、詳細な説明および特定の例は、本発明の好ましい実施形態を示す一方で、例示としてのみ与えられると理解すべきである。
【図面の簡単な説明】
【００３６】
本発明のいくつかの実施形態は、添付の図面を参照して、例としてのみの目的で本明細書で説明される。図面を詳細に特に参照して、示した詳細は、例としての目的で、かつ本発明の実施形態の例示的な考察の目的のためであることを強調する。この点で、図面を用いて行われる説明は、本発明の実施形態がどのように実施され得るかを当業者に明らかにする。
【００３７】
【図１Ａ】紙（図１Ａ）、腸（図１Ｂ）、および本明細書で開示された物品（トレイ）（「ホットトレイ」とも呼ばれる（図１Ｃ））の示差走査熱量測定（ＤＳＣ）スペクトルを表すグラフである。
【図１Ｂ】紙（図１Ａ）、腸（図１Ｂ）、および本明細書で開示された物品（トレイ）（「ホットトレイ」とも呼ばれる（図１Ｃ））の示差走査熱量測定（ＤＳＣ）スペクトルを表すグラフである。
【図１Ｃ】紙（図１Ａ）、腸（図１Ｂ）、および本明細書で開示された物品（トレイ）（「ホットトレイ」とも呼ばれる（図１Ｃ））の示差走査熱量測定（ＤＳＣ）スペクトルを表すグラフである。
【図２Ａ】以下のフーリエ変換赤外分光法（ＦＴＩＲ）スペクトルを表すグラフである：砂糖系の紙（図２Ａ）、ボウル（図２Ｂ）、および開示されたトレイ（図２Ｃ）のスペクトル；プリンタ用紙（上のグラフ）、砂糖系の紙（中央のグラフ）、およびセルロース（下のグラフ）の比較スペクトル（図２Ｄ）、ボウル（上のグラフ）砂糖系の紙（中央のグラフ）、およびセルロース（下のグラフ）（図２Ｅ）の比較スペクトル；ならびに開示されたトレイ（上のグラフ）、砂糖系の紙（中央のグラフ）、およびセルロース（下のグラフ）の比較スペクトル（図２Ｆ）。
【図２Ｂ】以下のフーリエ変換赤外分光法（ＦＴＩＲ）スペクトルを表すグラフである：砂糖系の紙（図２Ａ）、ボウル（図２Ｂ）、および開示されたトレイ（図２Ｃ）のスペクトル；プリンタ用紙（上のグラフ）、砂糖系の紙（中央のグラフ）、およびセルロース（下のグラフ）の比較スペクトル（図２Ｄ）、ボウル（上のグラフ）砂糖系の紙（中央のグラフ）、およびセルロース（下のグラフ）（図２Ｅ）の比較スペクトル；ならびに開示されたトレイ（上のグラフ）、砂糖系の紙（中央のグラフ）、およびセルロース（下のグラフ）の比較スペクトル（図２Ｆ）。
【図２Ｃ】以下のフーリエ変換赤外分光法（ＦＴＩＲ）スペクトルを表すグラフである：砂糖系の紙（図２Ａ）、ボウル（図２Ｂ）、および開示されたトレイ（図２Ｃ）のスペクトル；プリンタ用紙（上のグラフ）、砂糖系の紙（中央のグラフ）、およびセルロース（下のグラフ）の比較スペクトル（図２Ｄ）、ボウル（上のグラフ）砂糖系の紙（中央のグラフ）、およびセルロース（下のグラフ）（図２Ｅ）の比較スペクトル；ならびに開示されたトレイ（上のグラフ）、砂糖系の紙（中央のグラフ）、およびセルロース（下のグラフ）の比較スペクトル（図２Ｆ）。
【図２Ｄ】以下のフーリエ変換赤外分光法（ＦＴＩＲ）スペクトルを表すグラフである：砂糖系の紙（図２Ａ）、ボウル（図２Ｂ）、および開示されたトレイ（図２Ｃ）のスペクトル；プリンタ用紙（上のグラフ）、砂糖系の紙（中央のグラフ）、およびセルロース（下のグラフ）の比較スペクトル（図２Ｄ）、ボウル（上のグラフ）砂糖系の紙（中央のグラフ）、およびセルロース（下のグラフ）（図２Ｅ）の比較スペクトル；ならびに開示されたトレイ（上のグラフ）、砂糖系の紙（中央のグラフ）、およびセルロース（下のグラフ）の比較スペクトル（図２Ｆ）。
【図２Ｅ】以下のフーリエ変換赤外分光法（ＦＴＩＲ）スペクトルを表すグラフである：砂糖系の紙（図２Ａ）、ボウル（図２Ｂ）、および開示されたトレイ（図２Ｃ）のスペクトル；プリンタ用紙（上のグラフ）、砂糖系の紙（中央のグラフ）、およびセルロース（下のグラフ）の比較スペクトル（図２Ｄ）、ボウル（上のグラフ）砂糖系の紙（中央のグラフ）、およびセルロース（下のグラフ）（図２Ｅ）の比較スペクトル；ならびに開示されたトレイ（上のグラフ）、砂糖系の紙（中央のグラフ）、およびセルロース（下のグラフ）の比較スペクトル（図２Ｆ）。
【図２Ｆ】以下のフーリエ変換赤外分光法（ＦＴＩＲ）スペクトルを表すグラフである：砂糖系の紙（図２Ａ）、ボウル（図２Ｂ）、および開示されたトレイ（図２Ｃ）のスペクトル；プリンタ用紙（上のグラフ）、砂糖系の紙（中央のグラフ）、およびセルロース（下のグラフ）の比較スペクトル（図２Ｄ）、ボウル（上のグラフ）砂糖系の紙（中央のグラフ）、およびセルロース（下のグラフ）（図２Ｅ）の比較スペクトル；ならびに開示されたトレイ（上のグラフ）、砂糖系の紙（中央のグラフ）、およびセルロース（下のグラフ）の比較スペクトル（図２Ｆ）。
【図３】本明細書で開示されたトレイの画像である。
【発明を実施するための形態】
【００３８】
いくつかの実施形態では、パルプと、アクリラートまたはその任意の誘導体と、フルオロポリマーまたはその任意の誘導体と、水と、を含む組成物が提供される。
【００３９】
パルプ
本明細書で使用する場合、「パルプ」という用語は、植物性材料から形成されるあらゆる繊維性セルロース系材料を指す。いくつかの実施形態では、材料は、化学的消化プロセス（例えば、亜硫酸塩、クラフト、ソーダまたはオルガノソルブプロセス）、熱機械的プロセス（例えば、蒸気爆発）および機械的プロセス（例えば、研削）などの当該技術分野において既知の任意の手順により形成することができる。いくつかの実施形態では、他のセルロースパルプ不純物は、酸化プロセスまたは他の漂白プロセスを含むが、これらに限定されないプロセスによって、全体的または部分的に除去され得る。
【００４０】
いくつかの実施形態では、パルプを含む組成物が提供される。いくつかの実施形態では、組成物は単一のパルプを含む。いくつかの実施形態では、組成物は、単一のパルプ源を含むことによって特徴付けられる。いくつかの実施形態では、組成物は、第１のパルプおよび第２のパルプを含む。いくつかの実施形態では、第１のパルプおよび第２のパルプは、異なる供給源のパルプである。いくつかの実施形態では、第１のパルプおよび第２のパルプは、異なる粒子径のパルプである。
【００４１】
いくつかの実施形態では、パルプは、乾燥パルプである。本明細書で使用する場合、「乾燥パルプ」という用語は、水和前のパルプを包含する。いくつかの実施形態では、乾燥パルプは、脱水後のパルプを包含する。いくつかの実施形態では、乾燥パルプは、脱水を経た水和パルプである。いくつかの実施形態では、パルプは、部分的または完全な脱水後の水和パルプである。本明細書で使用する場合、「部分的」という用語は、５０〜９９％のあらゆる値または範囲を包含する。
【００４２】
いくつかの実施形態では、パルプは、軟化されたパルプである。いくつかの実施形態では、「軟化されたパルプ」という用語は、例えば、繊維間結合を低減することによってパルプを軟化するために添加される、ある化学剤（軟化剤）を有する繊維最終用途パルプ（例えば、フラッフパルプ）を指す。いくつかの実施形態では、軟化剤の添加により、軟質パルプシートがもたらされる。いくつかの実施形態では、化学剤（例えば、軟化剤）を添加して、パルプシートをさらに柔らかくし、毛羽立ちまたは解繊しやすくさせるシート形成中に、パルプを毛羽立たせる。
【００４３】
別の実施形態では、第１のパルプ、第２のパルプ、および少なくとも２つの添加剤を含む組成物が提供される。別の実施形態では、少なくとも２つの添加剤は、アクリラート、アクリラートの誘導体、フルオロポリマー、フルオロポリマーの誘導体、またはこれらの任意の組み合わせを含む。
【００４４】
いくつかの実施形態では、第１のパルプは、わらパルプ、サトウキビバガス、またはこれらの組み合わせから選択されるが、これらに限定されない。いくつかの実施形態では、第１のパルプは、５０〜７０重量％、６０〜７５重量％、５５〜８０重量％、７０〜８５重量％、６０〜９０重量％、８０〜９５重量％、９０〜９９重量％、または１００重量％の量で存在する。各可能性は、本発明の別個の実施形態を表す。
【００４５】
一実施形態では、「重量で」という語句は、全組成物の重量で、乾燥組成物の重量で、または湿潤または含水組成物の重量で、を含む。一実施形態では、「乾燥組成物」という語句は、０．５重量％未満の水、０．１重量％未満の水、０．０５重量％未満の水、または０．０１重量％未満の水を含む。
【００４６】
いくつかの実施形態では、第１のパルプは、砂糖バガスを含む。いくつかの実施形態では、サトウキビバガスは、セルロースを含む。いくつかの実施形態では、サトウキビバガスは、ヘミセルロースを含む。いくつかの実施形態では、ヘミセルロースは、キシランを含む。いくつかの実施形態では、サトウキビバガスは、リグニンを含む。いくつかの実施形態では、サトウキビバガスは、セルロースおよびキシランを含む。いくつかの実施形態では、サトウキビバガスは、セルロースおよびリグニンを含む。いくつかの実施形態では、サトウキビバガスは、キシランおよびリグニンを含む。いくつかの実施形態では、サトウキビバガスは、セルロース、キシラン、およびリグニンを含む。
【００４７】
いくつかの実施形態では、サトウキビバガスは、３０重量％〜９９重量％の量でセルロースを含む。いくつかの実施形態では、サトウキビバガスは、６０重量％〜９５重量％の量でセルロースを含む。いくつかの実施形態では、サトウキビバガスは、４５重量％〜７０重量％の量でセルロースを含む。いくつかの実施形態では、サトウキビバガスは、３０重量％、３５重量％、４０重量％、４５重量％、５０重量％、５５重量％、６０重量％、６５重量％、７０重量％、７５重量％、８０重量％、８５重量％、９０重量％、９５重量％、または９８重量％の量でセルロールを含み、これらの間のあらゆる値および範囲を含む。各可能性は、本発明の別個の実施形態を表す。
【００４８】
いくつかの実施形態では、サトウキビバガスは、２０重量％〜４０重量％の量でキシランを含む。いくつかの実施形態では、サトウキビバガスは、２０重量％〜３０重量％の量でキシランを含む。いくつかの実施形態では、サトウキビバガスは、２５重量％〜３０重量％の量でキシランを含む。いくつかの実施形態では、サトウキビバガスは、２０重量％、２５重量％、３０重量％、３５重量％、または４０重量％の量でキシランを含み、これらの間のあらゆる値および範囲を含む。各可能性は、本発明の別個の実施形態を表す。
【００４９】
いくつかの実施形態では、サトウキビバガスは、１０重量％〜３０重量％の量でリグニンを含む。いくつかの実施形態では、サトウキビバガスは、１０重量％〜２５重量％の量でリグニンを含む。いくつかの実施形態では、サトウキビバガスは、１０重量％〜２０重量％の量でリグニンを含む。いくつかの実施形態では、サトウキビバガスは、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、または２５重量％の量でリグニンを含み、これらの間のあらゆる値および範囲を含む。各可能性は、本発明の別個の実施形態を表す。
【００５０】
いくつかの実施形態では、第１のパルプ（例えば、サトウキビバガス）は、１つ以上の繊維を含む。いくつかの実施形態では、１つ以上の繊維は、１ｍｍ〜２ｍｍの長さの中央値によって特徴付けられる。いくつかの実施形態では、１つ以上の繊維は、１．２ｍｍ〜１．８ｍｍの長さの中央値によって特徴付けられる。いくつかの実施形態では、１つ以上の繊維は、１．２ｍｍ〜１．６ｍｍの長さの中央値によって特徴付けられる。いくつかの実施形態では、１つ以上の繊維は、１ｍｍ、１．１ｍｍ、１．２ｍｍ、１．３ｍｍ、１．４ｍｍ、１．５ｍｍ、１．６ｍｍ、１．８ｍｍ、または２ｍｍの長さの中央値によって特徴付けられ、これらの間のあらゆる値および範囲を含む。いくつかの実施形態では、１つ以上の繊維は、１７μｍ〜２３μｍの幅の中央値によって特徴付けられる。いくつかの実施形態では、１つ以上の繊維は、１８μｍ〜２２μｍの幅の中央値によって特徴付けられる。いくつかの実施形態では、１つ以上の繊維は、１８μｍ〜２１μｍの幅の中央値によって特徴付けられる。いくつかの実施形態では、１つ以上の繊維は、１９μｍ〜２１μｍの幅の中央値によって特徴付けられる。いくつかの実施形態では、１つ以上の繊維は、１７μｍ、１８μｍ、１９μｍ、２０μｍ、２１μｍ、２２μｍ、または２３μｍの幅の中央値によって特徴付けられ、これらの間のあらゆる値および範囲を含む。各可能性は、本発明の別個の実施形態を表す。
【００５１】
いくつかの実施形態では、１つ以上の繊維は、０．５ｇ・ｍ−３〜１．７ｇ・ｍ−３、０．７ｇ・ｍ−３〜１．７ｇ・ｍ−３、または０．７ｇ・ｍ−３〜１．６ｇ・ｍ−３の密度によって特徴付けられる。各可能性は、本発明の別個の実施形態を表す。いくつかの実施形態では、１つ以上の繊維は、０．５ｇ・ｍ−３、０．６ｇ・ｍ−３、０．７ｇ・ｍ−３、０．８ｇ・ｍ−３、０．９ｇ・ｍ−３、１ｇ・ｍ−３、１．１ｇ・ｍ−３、１．２ｇ・ｍ−３、１．３ｇ・ｍ−３、１．４ｇ・ｍ−３、１．５ｇ・ｍ−３、１．６ｇ・ｍ−３、または１．７ｇ・ｍ−３の密度によって特徴付けられ、これらの間のあらゆる値および範囲を含む。各可能性は、本発明の別個の実施形態を表す。
【００５２】
いくつかの実施形態では、１つ以上の繊維は、２００ＭＰａ〜３５０ＭＰａ、２２０ＭＰａ〜３４０ＭＰａ、２２０ＭＰａ〜３３０ＭＰａ、２３０ＭＰａ〜３２０ＭＰａ、または２４０ＭＰａ〜３１０ＭＰａの引張強度によって特徴付けられる。各可能性は、本発明の別個の実施形態を表す。いくつかの実施形態では、１つ以上の繊維は、２００ＭＰａ、２１０ＭＰａ、２２０ＭＰａ、２３０ＭＰａ、２４０ＭＰａ、２５０ＭＰａ、２６０ＭＰａ、２７０ＭＰａ、２８０ＭＰａ、２９０ＭＰａ、３００ＭＰａ、３１０ＭＰａ、３２０ＭＰａ、３３０ＭＰａ、３４０ＭＰａ、または３５０ＭＰａの引張強度によって特徴付けられ、これらの間のあらゆる値および範囲を含む。各可能性は、本発明の別個の実施形態を表す。
【００５３】
いくつかの実施形態では、１つ以上の繊維は、５％〜１０％の破断点伸びによって特徴付けられる。いくつかの実施形態では、１つ以上の繊維は、５．５％〜９．５％の破断点伸びによって特徴付けられる。いくつかの実施形態では、１つ以上の繊維は、６％〜９％の破断点伸びによって特徴付けられる。いくつかの実施形態では、１つ以上の繊維は、６％〜８．５％の破断点伸びによって特徴付けられる。いくつかの実施形態では、１つ以上の繊維は、５％、５．５％、６％、６．５％、７％、７．５％、８％、８．５％、９％、９．５％、または１０％の破断点伸びによって特徴付けられ、これらの間のあらゆる値および範囲を含む。各可能性は、本発明の別個の実施形態を表す。
【００５４】
いくつかの実施形態では、１つ以上の繊維は、１２ＧＰａ〜２２ＧＰａ、１２ＧＰａ〜２０ＧＰａ、１５ＧＰａ〜２０ＧＰａ、または１５ＧＰａ〜１８ＧＰａのヤング率によって特徴付けられる。各可能性は、本発明の別個の実施形態を表す。いくつかの実施形態では、１つ以上の繊維は、１２ＧＰａ、１２．５ＧＰａ、１３ＧＰａ、１３．５ＧＰａ、１４ＧＰａ、１４．５ＧＰａ、１５ＧＰａ、１５．５ＧＰａ、１６ＧＰａ、１６．５ＧＰａ、１７ＧＰａ、１７．５ＧＰａ、１８ＧＰａ、１８．５ＧＰａ、１９ＧＰａ、１９．５ＧＰａ、または２０ＧＰａのヤング率によって特徴付けられ、これらの間のあらゆる値および範囲を含む。各可能性は、本発明の別個の実施形態を表す。
【００５５】
いくつかの実施形態では、第２のパルプは、木材パルプを含むが、これに限定されない。別の実施形態では、第２のパルプは、紙、再生紙、板紙、またはこれらの組み合わせから選択されるが、これらに限定されない。いくつかの実施形態では、第２のパルプは、組成物中に３０重量％、２５重量％  ２０重量％、１５重量％、１０重量％、５重量％、１重量％の濃度で存在するか、または組成物中に存在しない。いくつかの実施形態では、第２のパルプは、組成物中に１〜８重量％、５〜１０重量％、９〜２０重量％、１５〜２５重量％、２０〜２８重量％、または２６〜３５重量％の量で存在する。各可能性は、本発明の別個の実施形態を表す。
【００５６】
いくつかの実施形態では、本明細書で使用する場合、「木材パルプ」という用語は、例えばパルプ化プロセスに従って生成された木材から得られるセルロース系材料を指す。
【００５７】
いくつかの実施形態では、セルロース系材料に天然に存在するセルロースのヒドロキシル基は、化学的に置換または誘導体化されていない。
【００５８】
いくつかの実施形態では、木材パルプは、１０重量％〜７０重量％のセルロースを含む。いくつかの実施形態では、木材パルプは、１０重量％、２０重量％、３０重量％、４０重量％、５０重量％、６０重量％、または７０重量％のセルロースを含み、これらの間のあらゆる値および範囲を含む。各可能性は、本発明の別個の実施形態を表す。
【００５９】
いくつかの実施形態では、木材パルプは、３０重量％〜６０重量％のセルロースを含む。いくつかの実施形態では、木材パルプは、４０重量％〜５０重量％のセルロースを含む。いくつかの実施形態では、木材パルプは、３０重量％、４０重量％、５０重量％、または６０重量％のセルロースを含み、これらの間のあらゆる値および範囲を含む。各可能性は、本発明の別個の実施形態を表す。
【００６０】
いくつかの実施形態では、木材パルプは、２０重量％〜４０重量％の量でリグニンを含む。いくつかの実施形態では、木材パルプは、で２０重量％〜３５重量％の量でリグニンを含む。いくつかの実施形態では、木材パルプは、２５重量％〜３５重量％の量でリグニンを含む。いくつかの実施形態では、木材パルプは、２５重量％〜３０重量％の量でリグニンを含む。いくつかの実施形態では、木材パルプは、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、または３５重量％の量でリグニンを含み、これらの間のあらゆる値および範囲を含む。各可能性は、本発明の別個の実施形態を表す。
【００６１】
いくつかの実施形態では、木材パルプは、２０重量％〜３５重量％の量でヘミセルロースを含む。いくつかの実施形態では、木材パルプは、２０重量％〜３０重量％の量でヘミセルロースを含む。いくつかの実施形態では、木材パルプは、２５重量％〜３０重量％の量でヘミセルロースを含む。いくつかの実施形態では、木材パルプは、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、または３５重量％の量でヘミセルロースを含み、これらの間のあらゆる値および範囲を含む。各可能性は、本発明の別個の実施形態を表す。
【００６２】
いくつかの実施形態では、木材パルプは、１０重量％未満の水を含む。いくつかの実施形態では、木材パルプは、０．１重量％、１重量％、２重量％、３重量％、４重量％、５重量％、６重量％、７重量％、８重量％、９重量％、または１０重量％の水、およびこれらの間のあらゆる値および範囲を含む。各可能性は、本発明の別個の実施形態を表す。
【００６３】
いくつかの実施形態では、第１のパルプおよび第２のパルプは、それぞれ７０：３０〜９５：５の重量比で存在する。
【００６４】
いくつかの実施形態では、第１のパルプおよび第２のパルプは、それぞれ８０：２０〜９５：５の重量比で存在する。いくつかの実施形態では、第１のパルプおよび第２のパルプは、それぞれ７０：３０、７５：２５、８０：２０、８５：１５、９０：１０、または９５：５の重量比で存在し、これらの間のあらゆる値および範囲を含む。各可能性は、本発明の別個の実施形態を表す。
【００６５】
添加剤
いくつかの実施形態では、組成物は、添加剤を含む。いくつかの実施形態では、添加剤は、ポリマー添加剤である。いくつかの実施形態では、添加剤は、結合剤である。いくつかの実施形態では、添加剤は、増粘剤である。いくつかの実施形態では、添加剤は、粘度増強剤である。いくつかの実施形態では、添加剤は、サイズ剤である。いくつかの実施形態では、添加剤は、耐油剤である（すなわち、それを含む組成物を耐油性にする）。いくつかの実施形態では、添加剤は、防水剤である（すなわち、それを含む組成物を防水性にする）。
【００６６】
いくつかの実施形態では、組成物は、少なくとも２つの添加剤を含む。いくつかの実施形態では、少なくとも２つの添加剤は、少なくとも３つ、少なくとも４つ、少なくとも５つ、または少なくとも７つの添加剤、ならびにこれらの間のあらゆる値および範囲を含む。いくつかの実施形態では、少なくとも２つの添加剤は、２〜３つ、２〜４つ、２〜５つ、２〜６つ、２〜７つ、３〜４つ、３〜５つ、３〜６つ、３〜７つ、４〜５つ、４〜６つ、４〜７つ、５〜６つ、５〜７つ、または６〜７つの添加剤を含む。各可能性は、本発明の別個の実施形態を表す。
【００６７】
いくつかの実施形態では、結合剤、例えば、アクリラートは、組成物中に乾燥パルプ１００グラム当たり５％、７．５％、１０％、１２．５％、１５％、または２０％の量で存在し、これらの間のあらゆる値および範囲を含む。各可能性は、本発明の別個の実施形態を表す。いくつかの実施形態では、結合剤、例えば、アクリラートは、組成物中に乾燥パルプ１００グラム当たり５、７、１０、１２、１５、１７、２０ｇの量で、ならびにこれらの間のあらゆる値および範囲で存在する。各可能性は、本発明の別個の実施形態を表す。いくつかの実施形態では、結合剤は、ポリメタクリラート、またはポリエステル系材料などのカルボキシラート（例えば、カルボン酸）成分を含む。
【００６８】
いくつかの実施形態では、サイズ剤は、組成物中に０．５〜１５重量％の量で存在する。いくつかの実施形態では、サイズ剤は、ジオールを含む。ジオールの非限定的な例は、２−メチルペンタン−２，４−ジオールである。いくつかの実施形態では、サイズ剤は、さらに酢酸を含むことができる。
【００６９】
本明細書で使用する場合、「油」という用語は、周囲温度で粘稠液体であり、親油性と疎水性との両方である、あらゆる非極性化学物質を包含する。
【００７０】
本明細書で使用する場合、「耐油」という用語は、撥油性、耐油性（または抵抗性）、５重量％未満の吸油能力を有すること、１重量％未満の吸油能力を有すること、０．５重量％未満の吸油能力を有し、親水性であること、０．１重量％未満の吸油能力を有し、非疎水性であること、およびこれらの任意の同等物から選択される、１つ以上の特徴を有することを指す。いくつかの実施形態では、基材と混合される、もしくは基材をコーティングする耐油剤または耐油剤を含む物品は、それを耐油性にする。
【００７１】
いくつかの実施形態では、耐油剤は、フルオロポリマーを含む。いくつかの実施形態では、耐油剤は、ペルフルオル−オレフィンを含む。いくつかの実施形態では、耐油剤は、ヒドロキシルシリコンを含む。いくつかの実施形態では、耐油剤は、ポリシロキサンを含む。いくつかの実施形態では、耐油剤は、エポキシエタンを含む。いくつかの実施形態では、耐油剤は、ジイソシアナートを含む。
【００７２】
いくつかの実施形態では、フルオロポリマーは、複数の炭素−フッ素結合を有するフルオロカーボン系ポリマーを含む。いくつかの実施形態では、フルオロポリマーは、例えば、−ＣＦ２および−ＣＦ３部分を含む、フルオロアルキル基を含む。いくつかの実施形態では、フルオロポリマーは、ペルフルオロアルキルアクリル酸コポリマーを含む。いくつかの実施形態では、フルオロポリマーの誘導体は、ポリビニルフルオリン、ポリビニリデン＝フルオリン、ポリテトラフルオロエチレン、ポリクロロトリフルオロエチレン、ペルフルオロアルコキシポリマー、フッ素化エチレン−プロピレン、ポリエチレンテトラフルオロエチレン、ポリエチレンクロロトリフルオロエチレン、ペルフルオロ化エラストマー（ペルフルオロエラストマー）、フルオロカーボン（クロロトリフルオロエチレンビニリデンフルオリド）、フルオロエラストマー（テトラフルオロエチレン−プロピレン）、ペルフルオロポリエーテル、ペルフルオロポリオキセタン、ペルフルオロスルホン酸、またはこれらの任意の組み合わせから選択される。
【００７３】
いくつかの実施形態では、耐油剤、例えば、フルオロポリマーは、組成物中に乾燥パルプ１００ｇ当たり０．００１％〜０．０１％の量で存在する。いくつかの実施形態では、フルオロポリマーは、組成物中に乾燥パルプ１００ｇ当たり０．０１５％〜０．０５％の量で存在する。いくつかの実施形態では、フルオロポリマーは、組成物中に乾燥パルプ１００ｇ当たり０．０１５％〜０．０７５％の量で存在する。いくつかの実施形態では、フルオロポリマーは、組成物中に乾燥パルプ１００ｇ当たり０．０２％〜０．０９５％の量で存在する。いくつかの実施形態では、フルオロポリマーは、組成物中に乾燥パルプ１００ｇ当たり０．０２５％〜０．１５％の量で存在する。いくつかの実施形態では、フルオロポリマーは、組成物中に乾燥パルプ１００ｇ当たり０．１％〜５％の量で存在する。いくつかの実施形態では、フルオロポリマーは、組成物中に乾燥パルプ１００ｇ当たり０．５％〜３％の量で存在する。いくつかの実施形態では、フルオロポリマーは、組成物中に乾燥パルプ１００ｇ当たり１％〜２％の量で存在する。いくつかの実施形態では、フルオロポリマーは、組成物中に乾燥パルプ１００ｇ当たり０．１％、０．５％、１％、１．５％、２％、２．５％、３％、３．５％、４％、４．５％、または５％の量で存在し、これらの間のあらゆる値および範囲を含む。各可能性は、本発明の別個の実施形態を表す。いくつかの実施形態では、フルオロポリマーは、組成物中に乾燥パルプ１００ｇ当たり０．００１ｇ〜０．０１ｇの量で存在する。いくつかの実施形態では、フルオロポリマーは、組成物中に乾燥パルプ１００ｇ当たり０．０１５ｇ〜０．０５ｇの量で存在する。いくつかの実施形態では、フルオロポリマーは、組成物中に乾燥パルプ１００ｇ当たり０．０１５ｇ〜０．０７５ｇの量で存在する。いくつかの実施形態では、フルオロポリマーは、組成物中に乾燥パルプ１００ｇ当たり０．０２ｇ〜０．０９５ｇの量で存在する。いくつかの実施形態では、フルオロポリマーは、組成物中に乾燥パルプ１００ｇ当たり０．１〜５ｇの量で存在する。いくつかの実施形態では、フルオロポリマーは、組成物中に乾燥パルプ１００ｇ当たり０．５〜３ｇの量で存在する。いくつかの実施形態では、フルオロポリマーは、組成物中に乾燥パルプ１００ｇ当たり１〜２ｇの量で存在する。いくつかの実施形態では、フルオロポリマーは、組成物中に乾燥パルプ１００ｇ当たり０．１ｇ、０．５ｇ、１ｇ、１．５ｇ、２ｇ、２．５ｇ、３ｇ、３．５ｇ、４ｇ、４．５ｇ、または５ｇの量で存在し、これらの間のあらゆる値および範囲を含む。各可能性は、本発明の別個の実施形態を表す。
【００７４】
本明細書で使用する場合、「防水」という用語は、撥水性、耐水性（または抵抗性）、０．１重量％未満の吸水能力を有するものとして、０．５重量％未満の吸水能力を有するものとして、０．０５重量％未満の吸水能力を有するものとして、０．０１重量％未満の吸水能力を有し、疎水性、非親水性であるものとして、およびこれらの任意の同等物から選択される１つ以上の特徴を有することを指す。いくつかの実施形態では、基材と混合される、もしくは基材をコーティングする耐水剤または耐水剤を含む物品は、それを耐水性にする。
【００７５】
いくつかの実施形態では、防水剤は、アクリラートまたはその誘導体を含む。いくつかの実施形態では、アクリラートは、ｎ−アルキルアクリラートである。いくつかの実施形態では、アクリラートの誘導体は、アクリル酸エステル、メチルアクリラート、エチルアクリラート、またはこれらの任意の組み合わせである。
【００７６】
いくつかの実施形態では、防水剤、例えばアクリラートは、組成物中に乾燥パルプ１００ｇ当たり０．１％〜０．２％の量で存在する。いくつかの実施形態では、アクリラートは、組成物中に乾燥パルプ１００ｇ当たり０．１５％〜０．３％の量で存在する。いくつかの実施形態では、アクリラートは、組成物中に乾燥パルプ１００ｇ当たり０．２％〜０．４％の量で存在する。いくつかの実施形態では、アクリラートは、組成物中に乾燥パルプ１００ｇ当たり０．３５％〜０．５％の量で存在する。いくつかの実施形態では、アクリラートは、組成物中に乾燥パルプ１００ｇ当たり０．４５％〜０．７５％の量で存在する。いくつかの実施形態では、アクリラートは、組成物中に乾燥パルプ１００ｇ当たり０．７％〜１．５％の量で存在する。いくつかの実施形態では、アクリラートは、組成物中に乾燥パルプ１００ｇ当たり１％〜７％の量で存在する。いくつかの実施形態では、アクリラートは、組成物中に乾燥パルプ１００ｇ当たり５％〜２０％の量で存在する。いくつかの実施形態では、アクリラートは、組成物中に乾燥パルプ１００ｇ当たり６％〜１８％の量で存在する。いくつかの実施形態では、アクリラートは、組成物中に乾燥パルプ１００ｇ当たり７％〜１５％の量で存在する。いくつかの実施形態では、アクリラートは、組成物中に乾燥パルプ１００ｇ当たり８％〜１２％の量で存在する。いくつかの実施形態では、アクリラートは、組成物中に乾燥パルプ１００ｇ当たり５％、５．５％、６％、６．５％、７％、７．５％、８％、８．５％、９％、９．５％、１０％、１０．５％、１１％、１１．５％、１２％、１２．５％、１３％、１３．５％、１４％、１４．５％、１５％、１５．５％、１６％、１６．５％、１７％、１７．５％、１８％、１８．５％、１９％、１９．５％、または２０％の量で存在し、これらの間のあらゆる値および範囲を含む。各可能性は、本発明の別個の実施形態を表す。いくつかの実施形態では、防水剤、例えばアクリラートは、組成物中に乾燥パルプ１００ｇ当たり０．１ｇ〜０．２ｇの量で存在する。いくつかの実施形態では、アクリラートは、組成物中に乾燥パルプ１００ｇ当たり０．１５ｇ〜０．３ｇの量で存在する。いくつかの実施形態では、アクリラートは、組成物中に乾燥パルプ１００ｇ当たり０．２ｇ〜０．４ｇの量で存在する。いくつかの実施形態では、アクリラートは、組成物中に乾燥パルプ１００ｇ当たり０．３５ｇ〜０．５ｇの量で存在する。いくつかの実施形態では、アクリラートは、組成物中に乾燥パルプ１００ｇ当たり０．４５ｇ〜０．７５ｇの量で存在する。いくつかの実施形態では、アクリラートは、組成物中に乾燥パルプ１００ｇ当たり０．７ｇ〜１．５の量で存在する。いくつかの実施形態では、アクリラートは、組成物中に乾燥パルプ１００ｇ当たり１ｇ〜７ｇの量で存在する。いくつかの実施形態では、アクリラートは、組成物中に乾燥パルプ１００ｇ当たり５ｇ〜２０ｇの量で存在する。いくつかの実施形態では、アクリラートは、組成物中に乾燥パルプ１００ｇ当たり６ｇ〜１８ｇの量で存在する。いくつかの実施形態では、アクリラートは、組成物中に乾燥パルプ１００ｇ当たり７ｇ〜１５ｇの量で存在する。いくつかの実施形態では、アクリラートは、組成物中に乾燥パルプ１００ｇ当たり８ｇ〜１２ｇの量で存在する。いくつかの実施形態では、アクリラートは、組成物中に乾燥パルプ１００ｇ当たり０．１ｇ、０．２ｇ、０．５ｇ、０．７５ｇ、１ｇ、２ｇ、３ｇ、５ｇ、５．５ｇ、６ｇ、６．５ｇ、７ｇ、７．５ｇ、８ｇ、８．５ｇ、９ｇ、９．５ｇ、１０ｇ、１０．５ｇ、１１ｇ、１１．５ｇ、１２ｇ、１２．５ｇ、１３ｇ、１３．５ｇ、１４ｇ、１４．５ｇ、１５ｇ、１５．５ｇ、１６ｇ、１６．５ｇ、１７ｇ、１７．５ｇ、１８ｇ、１８．５ｇ、１９ｇ、１９．５ｇ、または２０ｇの量で存在し、これらの間のあらゆる値および範囲を含む。各可能性は、本発明の別個の実施形態を表す。
【００７７】
いくつかの実施形態では、２つの添加剤（例えば、耐油剤および防水剤）は、組成物中に乾燥パルプ１００ｇ当たり０．５：２（ｗ／ｗ）〜２：２０（ｗ／ｗ）の範囲の比率で存在する。本明細書で使用する場合、０．５：２（ｗ／ｗ）〜２：２０（ｗ／ｗ）の範囲の比率は、乾燥パルプ１００ｇ当たり０．５：４（ｗ／ｗ）〜２：１０（ｗ／ｗ）、０．５：１０（ｗ／ｗ）〜２：１５（ｗ／ｗ）、０．８：６（ｗ／ｗ）〜２：１８（ｗ／ｗ）、１：４（ｗ／ｗ）〜１：１０（ｗ／ｗ）、１．５：６（ｗ／ｗ）〜１．５：１５（ｗ／ｗ）、１：４（ｗ／ｗ）〜２：９（ｗ／ｗ）、または０．５：３．５（ｗ／ｗ）〜１．５：１３（ｗ／ｗ）を含む。各可能性は、本発明の別個の実施形態を表す。
【００７８】
本明細書で使用する場合、「アルキル」という用語は、直鎖基および分岐鎖基を含む脂肪族炭化水素を表す。いくつかの実施形態では、アルキル基は、１〜１０個の炭素原子、または１〜４０個の炭素原子を有する。数値範囲、例えば、「１〜１０」が、本明細書に記載されているときは常に、基は、この場合アルキル基は、１個の炭素原子、２個の炭素原子、３個の炭素原子など、１０個を含むそれ以下の炭素原子を含有し得る。アルキルは、置換または非置換され得る。置換される場合、置換基は、例えば、アルキル、アルケニル、アルキニル、シクロアルキル、アリール、ヘテロアリール、ハリド、ヒドロキシルおよびアルコキシであることができ、これらの用語は、本明細書で定義される通りである。ハリドで置換される場合、アルキルは、ハロアルキルと呼ばれる。また、本明細書で使用する場合、「アルキル」という用語は、飽和または不飽和の炭化水素を包含し、したがって、この用語は、アルケニルおよびアルキニルをさらに包含する。例示的な実施形態では、アルキルは、ブチルである。
【００７９】
水
いくつかの実施形態では、組成物は、０．１〜３重量％の量で水を含む。いくつかの実施形態では、組成物は、少なくとも８０重量％の水、少なくとも８５重量％の水、少なくとも９０重量％の水、ならびにこれらの間のあらゆる値および範囲を含む。各可能性は、本発明の別個の実施形態を表す。いくつかの実施形態では、組成物は、０．１〜５重量％、１〜１０重量％、７０〜８０重量％、７５〜９０重量％、８５〜９５重量％、または９０〜９８重量％の量で水を含む。各可能性は、本発明の別個の実施形態を表す。
【００８０】
組成物および物品
いくつかの実施形態では、開示される組成物は、有機油および鉱油から選択される１つ以上の油に耐性がある。「有機油」という用語は、任意の動物油または植物油を包含する。「鉱油」という用語は、石油、その精製成分、それらの同等物、またはそれらの任意の組み合わせを包含する。いくつかの実施形態では、本明細書に記載される耐油性組成物または物品は、５重量％未満の吸油能力を有すると特徴付けられる。いくつかの実施形態では、本明細書に記載される耐油性組成物または物品は、１重量％未満の吸油能力を有すると特徴付けられる。いくつかの実施形態では、本明細書に記載される耐油性組成物または物品は、０．５重量％未満の吸油能力を有するとして特徴付けられる。いくつかの実施形態では、本明細書に記載される耐油性組成物または物品は、０．１重量％未満の吸油能力を有するとして特徴付けられる。
【００８１】
いくつかの実施形態では、本発明の組成物は、合成的に生成されたセルロースを含む。セルロースの合成生成には、パルプからリグニンを除去することが含まれる。本明細書で使用する場合、合成セルロースは、リグニンから部分的に除去される。「部分的に」という用語は、０．１〜９９％のあらゆる値を包含する。いくつかの実施形態では、組成物は、化学的に生成されたセルロースを含む。いくつかの実施形態では、組成物は、生物学的に生成されたセルロースを含む。いくつかの実施形態では、組成物は、熱機械的に生成されたセルロースを含む。
【００８２】
いくつかの実施形態では、本明細書に開示される組成物は、耐水性である。いくつかの実施形態では、組成物は、耐油性である。いくつかの実施形態では、組成物は、耐水性および耐油性である。
【００８３】
本発明のいくつかの実施形態では、本明細書に開示される組成物を含む物品（例えば、製造品）が提供される。
【００８４】
本発明のいくつかの実施形態では、物品は、プレートの形態である。本発明のいくつかの実施形態では、物品は、食品トレイなどのトレイの形態であるが、これに限定されない。本発明のいくつかの実施形態では、物品は、成形パッケージの形態である。いくつかの実施形態では、物品は、容器の形態である。いくつかの実施形態では、物品は、入れ物の形態である。本明細書で使用する場合、「入れ物」および「容器」という用語は、交換可能である。
【００８５】
いくつかの実施形態では、物品の少なくとも一部分は、０．５ｍｍ、１ｍｍ、２ｍｍ、５ｍｍ、７ｍｍ、８ｍｍ、９ｍｍ、または１ｃｍの厚さを有し、これらの間のあらゆるの値および範囲を含む。各可能性は、本発明の別個の実施形態を表す。いくつかの実施形態では、物品の少なくとも一部分は、０．５ｍｍ〜１ｍｍ、０．７ｍｍ〜２ｍｍ、１ｍｍ〜４ｍｍ、３ｍｍ〜６ｍｍ、５ｍｍ〜７ｍｍ、６ｍｍ〜８ｍｍ、７ｍｍ〜９ｍｍ、または８ｍｍ〜１ｃｍの厚さを有する。各可能性は、本発明の別個の実施形態を表す。
【００８６】
いくつかの実施形態では、開示された組成物は、物品の形状の自由な選択を可能にする。いくつかの実施形態では、トレイの壁は、その底部に対して真っ直ぐである。いくつかの実施形態では、トレイの壁は、その底部に対して真っ直ぐではなく、任意の湾曲した形状を有することができる。いくつかの実施形態では、縁は、トレイの底と平行ではなく、湾曲している。
【００８７】
いくつかの実施形態では、物品は、食料品またはその材料、薬剤またはその原料、ハーブ、果物、植物またはその任意の部、およびこれらの任意の組み合わせを収容、保管、保持、収納、またはこれらの任意の同等物の能力を有する。いくつかの実施形態では、物品は、食料品またはその材料を収容するのに使用される。いくつかの実施形態では、物品は、薬剤またはその原料を収容するのに使用される。いくつかの実施形態では、物品は、ハーブ、果物、植物、または任意の植物部を収容するのに使用される。本明細書で使用する「収容」、「保管」、「保持」、および「収納」という用語は、交換可能である。いくつかの実施形態では、物品は、充填可能である。
【００８８】
いくつかの実施形態では、物品は、耐熱性である。いくつかの実施形態では、物品は、耐蒸気性である。いくつかの実施形態では、物品は、耐水性である。いくつかの実施形態では、物品は、耐油性である。いくつかの実施形態では、物品は、耐蒸気性および耐水性である。いくつかの実施形態では、物品は、耐蒸気性および耐油性である。いくつかの実施形態では、物品は、耐水性および耐油性である。いくつかの実施形態では、物品は、耐蒸気性、耐水性および耐油性である。いくつかの実施形態では、物品は、耐熱性および耐蒸気性である。いくつかの実施形態では、物品は、耐熱性および耐水性である。いくつかの実施形態では、物品は、耐熱性および耐油性である。いくつかの実施形態では、物品は、耐熱性、耐蒸気性および耐水性である。いくつかの実施形態では、物品は、耐熱性、耐蒸気性および耐油性である。いくつかの実施形態では、物品は、耐熱性、耐水性および耐油性である。いくつかの実施形態では、物品は、耐熱性、耐蒸気性、耐水性および耐油性である。
【００８９】
いくつかの実施形態では、物品は、電子レンジで使用可能である。いくつかの実施形態では、物品は、オーブンで使用可能である（例えば、従来のオーブン加熱、例えば２００〜４００℃に耐え、かつ／または持ちこたえることができる）。いくつかの実施形態では、物品は、蒸気で使用可能である（例えば、継ぎ合わせに耐え、かつ／または持ちこたえることができる）。いくつかの実施形態では、物品は、食品または薬剤の包装で使用される。
【００９０】
いくつかの実施形態では、組成物またはそれを含む物品は、１〜１０℃、５〜２０℃、１５〜４０℃、３０〜９０℃、６５〜１００℃、８０〜１４０℃、１１０〜２１０℃、１５０〜２５０℃、１７５〜２４５℃、２２０〜３１０℃、２９０〜３５０℃、３００〜３７５℃、または３５０〜４００℃の範囲の温度に耐性がある。各可能性は、本発明の別個の実施形態を表す。
【００９１】
いくつかの実施形態では、組成物またはそれを含む物品は、少なくとも５分間、少なくとも１５分間、少なくとも３０分間、少なくとも１時間、少なくとも３時間、少なくとも６時間、少なくとも１２時間、少なくとも２４時間、ならびにこれらの間のあらゆる値および範囲の時間、４０〜６０℃、５０〜８０℃、７０〜１００℃、９０〜１２０℃、１１０〜１６０℃、１５０〜２００℃、１７５〜３００℃、または２７５〜４００℃の範囲の温度の熱に耐性がある。各可能性は、本発明の別個の実施形態を表す。
【００９２】
いくつかの実施形態では、組成物またはそれを含む物品は、５〜１５分間、１０〜３０分間、３０分間〜１時間、１〜３時間、２〜６時間、４〜１２時間、１０〜１６時間、または１２〜２４時間、少なくとも４０℃、少なくとも５０℃、少なくとも７５℃、少なくとも１００℃、少なくとも１５０℃、少なくとも１７５℃、少なくとも２２５℃、少なくとも３００℃、少なくとも３２５℃、少なくとも３５０℃、少なくとも４００℃、ならびにこれらの間のあらゆる値および範囲の温度の熱に耐性がある。各可能性は、本発明の別個の実施形態を表す。
【００９３】
いくつかの実施形態では、組成物またはそれを含む物品は、５〜１５分間、１０〜３０分間、３０分間〜１時間、１〜３時間、２〜６時間、４〜１２時間、１０〜１６時間、または１２〜２４時間、４０〜６０℃、５０〜８０℃、７０〜１００℃、９０〜１２０℃、１１０〜１６０℃、１５０〜２００℃、１７５〜３００℃、または２７５〜４００℃の範囲の温度の熱に耐性がある。各可能性は、本発明の別個の実施形態を表す。
【００９４】
いくつかの実施形態では、組成物またはそれを含む物品は、少なくとも５分間、少なくとも１５分間、少なくとも３０分間、少なくとも１時間、少なくとも３時間、少なくとも６時間、少なくとも１２時間、少なくとも２４時間、ならびにこれらの間のあらゆる値および範囲の時間で、少なくとも４０℃、少なくとも５０℃、少なくとも７５℃、少なくとも１００℃、少なくとも１５０℃、少なくとも１７５℃、少なくとも２２５℃、少なくとも３００℃、少なくとも３２５℃、少なくとも３５０℃、少なくとも４００℃、ならびにこれらの間のあらゆる値および範囲の温度の熱に耐性がある。各可能性は、本発明の別個の実施形態を表す。
【００９５】
いくつかの実施形態では、物品は、内容物を室温で保持するために使用される。いくつかの実施形態では、物品は、内容物を周囲温度で保持するために使用される。いくつかの実施形態では、物品は、内容物を氷点下の温度で保持するために使用される。本明細書で使用する場合、氷点下とは、摂氏０度未満のあらゆる温度を包含する。いくつかの実施形態では、物品は、１〜１０℃、５〜２０℃、１５〜４０℃、３０〜９０℃、６５〜１００℃、８０〜１４０℃、１１０〜２１０℃、１５０〜２５０℃、１７５〜２４５℃、２２０〜３１０℃、２９０〜３５０℃、３００〜３７５℃、または３５０〜４００℃の範囲の温度で内容物を保持するために使用される。各可能性は、本発明の別個の実施形態を表す。
【００９６】
いくつかの実施形態では、本明細書に開示される組成物または物品は、１つ以上の定義された機械的特性によって特徴付けられる。非限定的な例示的な機械的特性は、ヤング率、引張強度、破壊ひずみ、降伏点、靭性、剛性、耐クリープ性、加工破損（ｗｏｒｋ−ｔｏ−ｆａｉｌｕｒｅ）、応力、伸び率、および極限伸びから選択される。
【００９７】
いくつかの実施形態では、本明細書に開示される組成物または物品は、１０〜５０ＭＰａの引張強度によって特徴付けられる。いくつかの実施形態では、本明細書に開示される組成物または物品は、１０〜４０ＭＰａの引張強度によって特徴付けられる。いくつかの実施形態では、本明細書に開示される組成物または物品は、１５〜５０ＭＰａの引張強度によって特徴付けられる。いくつかの実施形態では、本明細書に開示される組成物または物品は、１５〜４０ＭＰａの引張強度によって特徴付けられる。いくつかの実施形態では、本明細書に開示される組成物または物品は、１５〜３５ＭＰａの引張強度によって特徴付けられる。いくつかの実施形態では、本明細書に開示される組成物または物品は、１０ＭＰａ、１５ＭＰａ、２０ＭＰａ、２５ＭＰａ、３０ＭＰａ、３５ＭＰａ、４０ＭＰａ、４５ＭＰａ、または５０ＭＰａの引張強度によって特徴付けられ、これらの間のあらゆる値および範囲を含む。
【００９８】
いくつかの実施形態では、本明細書で使用する場合、「引張強度」という用語は、例えば、材料が断裂、破壊、ネッキング、微小亀裂の形成または破砕することなく、またはそうなるまで持ちこたえることができることを、ニュートンで測定される最大量の力である。
【００９９】
いくつかの実施形態では、「断裂」、「破壊」、「ネッキング」、「微小亀裂の形成」または「破砕」という用語は、永久的な変形を指す。いくつかの実施形態では、「永久的な変形」という用語は、微小亀裂または破砕を含まない。いくつかの実施形態では、「永久的な変形」とは、元の寸法または構造と比較して、少なくとも０．１％、０．２％、０．３％、０．４％、０．５％、または１％の変形を指し、これらの間のあらゆる値を含むことを意味する。各可能性は、本発明の別個の実施形態を表す。
【０１００】
いくつかの実施形態では、本明細書に開示される組成物または物品は、０．５％〜１５％の極限伸びによって特徴付けられる。いくつかの実施形態では、本明細書に開示される組成物または物品は、１％〜１５％の極限伸びによって特徴付けられる。いくつかの実施形態では、本明細書に開示される組成物または物品は、１．５％〜１０％の極限伸びによって特徴付けられる。いくつかの実施形態では、本明細書に開示される組成物または物品は、１．５％〜８％の極限伸びによって特徴付けられる。いくつかの実施形態では、本明細書に開示される組成物または物品は、１．５％〜５％の極限伸びによって特徴付けられる。いくつかの実施形態では、本明細書に開示される組成物または物品は、２％〜４．５％の極限伸びによって特徴付けられる。いくつかの実施形態では、本明細書に開示される組成物または物品は、０．５％、１％、１．５％、２％、２．５％、３％、３．５％、４％、５％、５．５％、６％、６．５％、７％、７．５％、８％、８．５％、９％、９．５％、１０％、１０．５％、１１％、１１．５％、１２％、１２．５％、１３％、１３．５％、１４％、１４．５％、または１５％の極限伸びによって特徴付けられ、これらの間のあらゆる値および範囲を含む。各可能性は、本発明の別個の実施形態を表す。
【０１０１】
いくつかの実施形態では、「極限伸び」という用語は、元の長さに対する百分率として決定される破断点ひずみを指す。
【０１０２】
いくつかの実施形態では、本明細書に開示される組成物または物品は、定義された弾性率によって特徴付けられる。いくつかの実施形態では、「弾性率」という語句は、ヤング率を指す。いくつかの実施形態では、「弾性率」という語句は、引張応力を加えた材料の反応によって決定される（例えば、当該技術分野において既知の手順に従って）。
【０１０３】
いくつかの実施形態では、本明細書に開示される組成物または物品は、８００〜２，５００ＭＰａのヤング率によって特徴付けられる。いくつかの実施形態では、本明細書に開示される組成物または物品は、１０００〜２，５００ＭＰａのヤング率によって特徴付けられる。いくつかの実施形態では、本明細書に開示される組成物または物品は、１，２００〜２，３００ＭＰａのヤング率によって特徴付けられる。いくつかの実施形態では、本明細書に開示される組成物または物品は、１，２００〜２，３００ＭＰａのヤング率によって特徴付けられる。いくつかの実施形態では、本明細書に開示される組成物または物品は、８００ＭＰａ、９００ＭＰａ、１，０００ＭＰａ、１，２００ＭＰａ、１，３００ＭＰａ、１，４００ＭＰａ、１，５００ＭＰａ、１，６００ＭＰａ、１，７００ＭＰａ、１，８００ＭＰａ、１，９００ＭＰａ、または２，０００ＭＰａのヤング率によって特徴付けられ、これらの間のあらゆる値および範囲を含む。各可能性は、本発明の別個の実施形態を表す。
【０１０４】
いくつかの実施形態では、１つ以上の機械的特性は、本明細書に開示される組成物または物品の表面に吸収または付着した液体によって実質的に影響を受けない。本明細書で使用する「液体」という用語は、水、油、水分、またはこれらの任意の組み合わせを指す。
【０１０５】
本明細書で使用する場合、「実質的に影響を受けない」という用語は、機械的特性が、±２０％未満、±１５％未満、±１０％より、±５％未満、または±１％未満で変動することを意味する。
【０１０６】
いくつかの実施形態では、本明細書に開示される組成物または物品は、金属を含まない。いくつかの実施形態では、「含まない」とは、０．００５重量％未満を意味する。いくつかの実施形態では、「金属を含まない」という用語は、重金属を含まないことを含む。いくつかの実施形態では、組成物は、バリウム（Ｂａ）、コバルト（Ｃｏ）、銅（Ｃｕ）、鉄（Ｆｅ）、リチウム（Ｌｉ）、マンガン（Ｍｎ）、亜鉛（Ｚｎ）、ニッケル（Ｎｉ）、アルミニウム（Ａｌ）、ヒ素（Ａｓ）、カドミウム（Ｃｄ）、クロム（Ｃｒ）、水銀（Ｈｇ）、鉛（Ｐｂ）、アンチモン（Ｓｂ）、およびセレン（Ｓｅ）から選択される１つ以上の金属を含まない。
【０１０７】
サンプル中の重金属の存在および／量を決定するための方法は、当業者には明らかであろう。規則ＥＵ  １０／２０１１、指令９４／６２／ＥＣおよびＣＯＮＧＥ、またはこれらの同等のものなど、国際標準に準拠するすべての方法を適用することができる。
【０１０８】
いくつかの実施形態では、組成物は、ホルムアルデヒドを有しない。本明細書で使用する場合、ホルムアルデヒドを有しない組成物は、最大で０．０１ｐｐｍ（１００万分の１）の量でホルムアルデヒドを含む。いくつかの実施形態では、ホルムアルデヒドを有しない組成物は、最大で０．００１ｐｐｍの量でホルムアルデヒドを含む。いくつかの実施形態では、ホルムアルデヒドを有しない組成物は、０．０００１〜０．００２ｐｐｍ、０．００１〜０．００７ｐｐｍ、０．００２〜０．００８ｐｐｍ、または０．００５〜０．０１ｐｐｍの量でホルムアルデヒドを含む。各可能性は、本発明の別個の実施形態を表す。いくつかの実施形態では、開示された組成物からのホルムアルデヒド移動率は、規制ＥＵ  １０／２０１１によって決定される場合、１ｍｇ／ｋｇ未満である。いくつかの実施形態では、開示された組成物からのホルムアルデヒド移動率は、規制ＥＵ  １０／２０１１によって決定される場合、０．１〜１ｍｇ／ｋｇである。
【０１０９】
サンプル中のホルムアルデヒドの存在および／量を決定するための方法は、準拠するなど、当業者には明らかであろう。
【０１１０】
いくつかの実施形態では、組成物は、殺虫剤を有しない。本明細書で使用する場合、殺虫剤を有しない組成物は、最大で０．０１ｐｐｍ（１００万分の１）の量で殺虫剤を含む。いくつかの実施形態では、殺虫剤を有しない組成物は、最大で０．００１ｐｐｍの量で殺虫剤を含む。いくつかの実施形態では、殺虫剤を有しない組成物は、０．０００１〜０．００２ｐｐｍ、０．００１〜０．００７ｐｐｍ、０．００２〜０．００８ｐｐｍ、または０．００５〜０．０１ｐｐｍの量で殺虫剤を含む。各可能性は、本発明の別個の実施形態を表す。
【０１１１】
組成物中の殺虫剤の量を決定するための方法は、当業者には明らかであり、その非限定的な例には、ガスクロマトグラフィー（ＧＣ）質量分析（ＭＳ）または液体クロマトグラフィー（ＬＣ）質量分析が挙げられる。
【０１１２】
いくつかの実施形態では、組成物は、堆肥化可能である。いくつかの実施形態では、組成物は、分解可能である。いくつかの実施形態では、組成物は、堆肥化可能および分解可能である。いくつかの実施形態では、「分解可能」という用語は、生分解性を含む。
【０１１３】
本明細書で使用する場合、「堆肥化可能」という用語は、一般に、（１）材料を固形廃棄物の堆肥化施設で処理することができ、（２）そのように処理された場合、材料は、最終堆肥になり、（３）堆肥が土壌で使用される場合、材料は、最後に土壌で生分解されることを意味する。堆肥化可能な材料は、二酸化炭素および水に完全に生分解される必要がある。生分解は、本明細書で使用する場合、生体内で生物学的に分解される材料を説明していることを意図している。生分解は、非常に遅いプロセスであり、完了するまでに数ヶ月または数年さえかかる場合がある。堆肥化可能な材料自体および中間分解生成物が、毒性またはその反対に土壌または作物に有害でなく、人工材料が、土壌に蓄積しない限り、堆肥化可能な材料が完全に生分解されるのにかかる時間の長さは、重要ではない。
【０１１４】
堆肥化可能性を決定するための方法は一般的であり、当業者には明らかであろう。非限定的な例として、堆肥化可能性は、ヨーロッパ規格ＥＮ  １３４３２（０９−２０００）に従って決定することができる。
【０１１５】
いくつかの実施形態では、分解性、例えば生分解性は、堆肥化可能な材料の二酸化炭素への実際の代謝変換を測定することによって決定される。一実施形態では、この特性は、標準試験法、ＥＮ  １４０４６（ＩＳＯ  １４８５５としても公開されている：制御された堆肥化条件下での生分解性）を使用して定量的に測定される。許容レベルは９０％であり、６か月未満に到達する必要がある。
【０１１６】
いくつかの実施形態では、組成物は、分解性組成物である。本明細書で使用する場合、「分解性」という用語は、最終堆肥における断片化および可視性の喪失（視覚的な汚染がないこと）を指す。一実施形態では、分解性は、堆肥化試験（ＥＮ  １４０４５）で測定される。例えば、試験材料は、有機廃棄物と共に３か月間分解され、その後、堆肥は、２ｍｍのふるいでふるいにかけられる。２ｍｍよりも大きい寸法の試験材料の残留物は、崩壊していないものと見なされる。この割合は、初期質量の１０％未満でなければならない。
【０１１７】
いくつかの実施形態では、組成物は、ビスフェノールＡを含まない。
【０１１８】
いくつかの実施形態では、組成物は、プラスチックを含まない。
【０１１９】
いくつかの実施形態では、組成物は、１つ以上のアフラトキシンを有しない。いくつかの実施形態では、アフラトキシンは、アフラトキシンＢ１、アフラトキシンＢ２、アフラトキシンＧ１、およびアフラトキシンＧ２を含む群から選択される。いくつかの実施形態では、アフラトキシンを有さない組成物は、最大で０．３、０．２．０．１、０．０５、０．００５ｍｇ／ｋｇの組成物を含む。いくつかの実施形態では、アフラトキシンを有しない組成物は、最大で０．００５〜０．２ｍｇ／ｋｇ、０．０１〜０．０５ｍｇ／ｋｇ、０．０３〜０．１ｍｇ／ｋｇ、０．０７〜０．２ｍｇ／ｋｇ、または０．１５〜０．３ｍｇ／ｋｇの組成物を含む。各可能性は、本発明の別個の実施形態を表す。いくつかの実施形態では、組成物は、検出されないレベルのアフラトキシンを含む。
【０１２０】
組成物中のアフラトキシンの量を決定するための方法は、当業者に明らかであり、その非限定的な例としては、薄層クロマトグラフィー（ＴＬＣ）、高速液体クロマトグラフィー（ＨＰＬＣ）、質量分析、酵素結合免疫吸着法（ＥＬＩＳＡ）、および電気化学免疫センサーを挙げることができる。
【０１２１】
いくつかの実施形態では、本明細書に開示される組成物は、物品中に均一に配置される。いくつかの実施形態では、「均一に」とは、第１のパルプと第２のパルプとの重量比が、±２０％未満で変動することを意味する。いくつかの実施形態では、「均一に」とは、第１のパルプと第２のパルプとの重量比が、±１５％未満で変動することを意味する。いくつかの実施形態では、「均一に」とは、第１のパルプと第２のパルプとの重量比が、±１０％未満で変動することを意味する。いくつかの実施形態では、「均一に」とは、第１のパルプと第２のパルプとの重量比が、±５％未満で変動することを意味する。いくつかの実施形態では、「均一に」とは、第１のパルプと第２のパルプとの重量比が、±１％未満で変動することを意味する。いくつかの実施形態では、「均一に」とは、第１のパルプと第２のパルプとの重量比が、±０．１％未満で変動することを意味する。
【０１２２】
一般的用語
「含む（ｃｏｍｐｒｉｓｅ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｖｉｎｇ）」という用語およびこれらの同根語は、「含むが、限定されない」ことを意味する。「からなる」という用語は、「含みかつ限定される」ことを意味する。「から本質的になる」という用語は、組成物、方法、または構造が、追加の成分、ステップ、および／または部品を含むことができるが、追加の成分、ステップ、および／または部分が、特許請求された組成物、方法、または構造の基本的かつ新規の特徴を実質的に変更しない場合に限ることを意味する。
【０１２３】
「例示」という用語は、本明細書では、「例、事例、または例示として役立つ」ことを意味するために使用される。「例示」として記載されたあらゆる実施形態は、他の実施形態よりも好ましいまたは有利であると必ずしも解釈されるべきではなく、かつ／または他の実施形態から特徴の組み込みを必ずしも除外するものではない。
【０１２４】
本明細書で使用される場合、単数形「ａ」、「ａｎ」、および「ｔｈｅ」は、文脈が明確に他のことを指示しない限り、複数の指示対象を含む。例えば、「化合物」または「少なくとも１つの化合物」という用語は、これらの混合物を含む、複数の化合物を含むことができる。
【０１２５】
本願全体を通して、本発明の様々な実施形態は、範囲形式で提示され得る。範囲形式での説明は、単に便宜性および簡潔性のためであり、本発明の範囲に関する確固たる限定として解釈するべきではないことを理解すべきである。したがって、範囲の説明は、すべての可能な部分範囲ならびにその範囲内の個々の数値を具体的に開示していると見なされるべきである。例えば、１〜６などの範囲の説明は、１〜３、１〜４、１〜５、２〜４、２〜６、３〜６などの部分範囲、ならびに、例えば、その範囲内の個々の数、例えば、１、２、３、４、５、および６を具体的に開示していると考えるべきである。これは、範囲の幅に関係なく適用される。
【０１２６】
本明細書で数値範囲が示される場合は常に、表示範囲内の任意の引用数字（分数または整数）を含むことを意味している。第１の指定数（ｉｎｄｉｃａｔｅ  ｎｕｍｂｅｒ）と第２の指定数との「の範囲／を範囲とする（ｒａｎｇｉｎｇ／ｒａｎｇｅｓ  ｂｅｔｗｅｅｎ）」および第１の指定数から第２の指定数「まで（ｔｏ）」「の範囲／を範囲とする（ｒａｎｇｉｎｇ／ｒａｎｇｅｓ  ｆｒｏｍ）」という語句は、本明細書では言い換え可能で使用され、第１および第２の指定数、ならびにこれらの間のすべての分数および整数を含むことを意味する。
【０１２７】
本明細書で使用する場合、「方法」という用語は、所与のタスクを達成するための様式、手段、技法、および手順を指し、例えば、化学分野の実務者によって既知の、または既知の様式、手段、技法、および手順から容易に発展した、それらの様式、手段、技法、および手順を含むが、これらに限定されない。
【０１２８】
本発明の追加の目的、利点、および新規の特徴は、限定することを意図しない、以下の実施例を検討すると、当業者には明らかになるであろう。追加的に、上記で説明されおよび以下の特許請求の範囲のセクションで特許請求される、本発明の様々な実施形態および態様の各々は、以下の実施例において実験的裏付けが認められる。
【０１２９】
明確にするために別個の実施形態の文脈で説明されている本発明の特定の特徴は、単一の実施形態において組み合わせて提供することもできる、ことが理解される。逆に、簡潔にするために、単一の実施形態の文脈で説明されている本発明の様々な特徴は、別個に、もしくは任意の好適な部分的組み合わせで、または本発明の任意の他に説明された実施形態で好適として提供することもできる。様々な実施形態の文脈で説明されている特定の特徴は、実施形態がそれらの要素なしでは機能しない場合を除いて、それらの実施形態の本質的な特徴と見なされるべきではない。
【実施例】
【０１３０】
ここで、上記の説明と共に、以下の実施例を参照すると、本発明のいくつかの実施形態を非限定的に例示している。
【０１３１】
実施例１
開示されたトレイ：
例示的な手順では、木材パルプとサトウキビバガスとをそれぞれ１：９の比率で混合した。混合物に水を加えながら、混合物を軟化リファイナーに挿入した。水中のパルプの全体の濃度は、３重量％であった。
【０１３２】
次に、２つの添加剤を混合物に追加した。（１）水性／有機溶液でカチオン性のペルルオロアルキルアクリル酸コポリメリサート−パルプの乾燥含有量の１．５重量％、および（２）ｎ−ブチルアクリラート（ＣＡＳ  ｎｏ．：１４１−３２−２）−パルプの乾燥含有量の１０重量％。添加剤を供給元の指示通り追加した。
分析した材料、および方法
ａ．砂糖系の紙（「紙」と呼ぶ）。
ｂ．トレイ：木材パルプ（約１０％）およびサトウキビ（約９０％）から成る、３つの仕切りを有する食品トレイ。
ｃ．ボウル：競合品の楕円形のボウル。
ｄ．プリンタ用紙：標準的なプリンタ用紙。
【０１３３】
例示的な手順で、以下の分析を実行した。
フーリエ変換赤外線（ＦＴ−ＩＲ）により、分子内の振動を測定する。ピークレシーブ（ｐｅａｋｓ  ｒｅｃｅｉｖｅｓ）は、振動のエネルギーに比例し、分子内の特定の官能基に特有である。ＦＴＩＲは、幅広い材料のライブラリと関連している。
示差走査熱量測定（ＤＳＣ）：この方法では、サンプルの熱流束を、基準に対して温度の関数として測定する。材料が融解して沸騰すると、その結晶化度が変化し、熱が放出または流入する。この熱は、定量化することができる。特にポリマーでは、分子量が物理データと相関しているポリマー組成物の信頼できる指標であるＴｍおよびＴｇを決定することが有用である。
乾燥減量（ＬＯＤ）：装置は、ヒーター付きのスケールから成り、主に、熱重量分析には不均一すぎるサンプル中の水分含有量を計算するために使用される。サンプルは、通常０．５  ｇ程度である。
【０１３４】
装置は、次の通りであった。
ＦＴ−ＩＲ：ＩＤ５  ＡＴＲアダプタを備えたＴｈｅｒｍｏ  Ｓｃｉｅｎｔｉｆｉｃ  Ｎｉｃｏｌｅｔ  ｉＳ５。
ＤＳＣ：ｐｙｒｉｓソフトウェアを使用したＰｅｒｋｉｎ  Ｅｌｍｅｒ  ＤＳＣ  ６０００。
ＬＯＤ：メトラー・トレドＨＢ４３。
熱重量分析（ＴＧＡ）は、装置に対して十分な安定性を示さなかった。したがって、データを他の方法で取得した。
●示差走査熱量測定（ＤＳＣ）を使用して、残留物質と共に、エンタルピー、融点（Ｔｍ）および分解点、Ｔ（ｄｅｃ）を決定した。
●乾燥減量（ＬＯＤ）試験を使用して、水分含有量を決定した。
●フーリエ変換赤外（ＦＴ−ＩＲ）分光法を使用して、組成物を分析した。
●密度を材料の体積変位によって決定した。
【０１３５】
結果
ＤＳＣスペクトルを図１Ａ〜１Ｃに示す。
【０１３６】
ＦＴＩＲスペクトルを図２Ａ〜２Ｅに示す。
【０１３７】
密度は次の通りである。
●ｄ（紙）＝０．９５ｇ／ｍｌ
●ｄ（トレイ）＝０．９４ｇ／ｍｌ
●ｄ（ボウル）＝０．９３ｇ／ｍｌ
●ｄ（プリンタ用紙）＝１．２１ｇ／ｍｌ
【０１３８】
ＬＯＤ（乾燥後の残存重量）は次の通りである。
●紙＝９３．５４％、９３．５１％
●トレイ＝９３．８６％、９３．８０％
●ボウル＝９３．０３％、９３．３０％
●プリンタ用紙＝９４．１７％、９４．２２％
【０１３９】
展開されたデータから、対象の物品であるトレイは、追加のポリマー結合剤が明確に含まれているため、単純な線形混合物ではないことが、極めて明白である。追加の異なる結合剤が、存在する場合がある。追加のポリマーは、有意なカルボン酸成分を含んでいるため、ポリメタクリラートまたは場合によりポリエステル系の可能性がある。この結果を、ＤＳＣではるかに小さいＴ（ｄｅｃ）ピーク（約３４０℃でのピーク）およびより低い残差により、ＩＲでより低い水分含有量により、ならびに３０００未満および〜１７００ｃｍ−１でのピークにより、いくつかの方法論で示す。これは、他の製品に対して開示されたトレイでは、水および油の観察結果がより少ないことを説明する。ＤＳＣおよびＩＲにより、開示されたトレイと参照のボウルとを簡単に区別することが可能になる。
【０１４０】
ポリマー含有量の違いを正確に定量化することは困難であるが、ＤＳＣに基づく合理的な見積もりでは、開示されたトレイの結合剤が３６％多い。
【０１４１】
さらなる例示的な手順では、トレイを１．５分間２７０℃まで加熱し、安定していた（分解されていない）ことが見い出された。さらなる例示的な手順では、トレイを２０分間２２０℃まで加熱し、安定していた（分解されていない）ことが見い出された。
【０１４２】
実施例２
機械的性質
例示的な手順では、引張試験のために、開示されたトレイおよび厚紙プレート（対照）で試験を行った。
【０１４３】
引張試験をＡＳＴＭ  Ｄ  ６３８規格（速度：５０ｍｍ／分、ロードセル：０．５ｋＮ）に従って実施した。
【０１４４】
結果を下記の表１にまとめる。
【表１】
2021509692.tif 000003
【０１４５】
実施例３
本発明者らは、様々な添加剤が補充されたハンドシートの異なるパルプ原料の反応および視認性を調査し、さらに品質保証（ＱＡ）プロトコルを決定したいと考えた。生成されたハンドシートペーパーを以下（表２）に明示する。
【表２】
2021509692.tif 000004
【０１４６】
ハンドシート（表２に明示）をコブ試験で試験して、その結果を表３にまとめる。
【表３】
2021509692.tif 000005
【０１４７】
実施例４
ホットレイを試験するために、トマト、油、または鶏肉をトレイ上に置き、代表的なフィルムで密封した。次に、ホットレイを１８０℃で３０分間、オーブンに置いた。その後、ホットレイを以下のように目視で検査した。強い光源の反対側で、あらゆる目視による観察により、ホットレイを注意深く検査した。このような観察をした場合、ホットレイは望ましくないと考えた。観察しなかったときに、次のように以下の調査を行った。ホットレイを蒸し器（蒸しの中間レベル）に２時間置いた。次に、ホットレイを除去し、上記のように光を使用して検査し、ホットレイの油の吸収および／または浸透のあらゆる兆候に対して観察した。ホットレイが油を吸収したという兆候がなかったため、試験は成功したと結論付けた。
【０１４８】
実施例５
次に、本発明者らは、コブ試験に従って、異なる市販の紙製品をホットレイ（開示された発明の実施形態）と比較した。試験は、サンプリングした紙をオーブンで３分間乾燥させた後、サンプルの重量を測定し、重量を記録した。その後、サンプルをコブ装置に挿入し、４０ｍｌの調理油を各サンプルに付着させた。コブ装置およびサンプルをオーブンに移し、１８０℃で２０分間加熱した。加熱後、紙サンプルから余分な油を拭き取り、次に秤量した。吸収率を次のように計算した：（Ｗｆ−Ｗ０）／Ｗ０；Ｗ０は、時間０（例えば、油付着前）の重量であり、Ｗｆは、最終重量（例えば、油を付着させて加熱した後）である。
【表４】
2021509692.tif 000006
【０１４９】
この方法を使用して、本発明者らは、ホットレイ製品が他の市販の紙製品よりも、具体的には、調理模擬条件下（すなわち、１８０℃で２０分間）で、油の吸収が実質的に少ないことを示した。
【０１５０】
本明細書で言及するすべての出版物、特許、および特許出願は、各個々の出版物、特許、または特許出願が、参照により本明細書に組み込まれることが具体的かつ個々に示されているのと同程度に、参照によりそれらの全体が本明細書に組み込まれる。さらに、本出願における参考文献の引用または確認は、かかる参考文献が本発明の先行技術として利用可能であることの承認として解釈されてはならない。セクションの見出しが使用される場合、それらの見出しを必ずしも限定と解釈すべきではない。
【０１５１】
本発明の特定の特徴を本明細書で説明してきたが、多くの修正、置換、変更、および均等物が、当業者には思い浮かぶであろう。したがって、添付の特許請求の範囲は、本発明の真の趣旨に含まれる、このようなすべての修正および変更を網羅することを意図していることを理解されたい。
【図１Ａ】
2021509692.tif 000007
【図１Ｂ】
2021509692.tif 000008
【図１Ｃ】
2021509692.tif 000009
【図２Ａ】
2021509692.tif 000010
【図２Ｂ】
2021509692.tif 000011
【図２Ｃ】
2021509692.tif 000012
【図２Ｄ】
2021509692.tif 000013
【図２Ｅ】
2021509692.tif 000014
【図２Ｆ】
2021509692.tif 000015
【図３】
2021509692.tif 000016
【国際調査報告】
2021509692.tif 000017
2021509692.tif 000018
2021509692.tif 000019